(57)【特許請求の範囲】
【請求項１】
ラス材と、裏打ち材として用いる樹脂製シートと、帯状の当て材とからなる外壁通気工法用ラスであって、
前記ラス材は、線材と前記線材よりも太径の力骨とからなり、前記力骨は、隣接する線材同士の配置間隔よりも大きい間隔をあけて横方向と縦方向に配置されていること、
前記裏打ち材は、前記横方向又は縦方向の力骨に沿って設けた前記帯状の当て材とで前記ラス材を挟持すると共に、当該ラス材を構成する力骨および線材を避けた部位で前記帯状の当て材と７５ｍｍ〜１５１ｍｍピッチで溶着することにより前記ラス材に取り付けられてなることを特徴とする、外壁通気工法用ラス。
【請求項２】
前記裏打ち材として用いる樹脂製シートは、樹脂製のメッシュシートであることを特徴とする、請求項１に記載した外壁通気工法用ラス。
【請求項３】
前記当て材の幅寸は、ラス材を構成する線材の配置間隔よりも小さいことを特徴とする、請求項１又は２に記載した外壁通気工法用ラス。
【請求項４】
前記当て材は、前記裏打ち材と同素材からなることを特徴とする、請求項１〜３のいずれか一に記載した外壁通気工法用ラス。
【請求項５】
前記当て材は、ＰＰバンドであることを特徴とする、請求項１〜４のいずれか一に記載した外壁通気工法用ラス。
【請求項６】
前記裏打ち材として用いる樹脂製のメッシュシートは、余剰水やセメントノロの染み出しを許容するが、骨材は通過させない構造であることを特徴とする、請求項２〜５のいずれか一に記載した外壁通気工法用ラス。
【請求項７】
前記裏打ち材として用いる樹脂製のメッシュシートの目合いは、５ｍｍ以下であることを特徴とする、請求項２〜６のいずれか一に記載した外壁通気工法用ラス。
【請求項８】
前記裏打ち材として用いる樹脂製のメッシュシートは、透視性を有することを特徴とする、請求項２〜７のいずれか一に記載した外壁通気工法用ラス。
【請求項９】
前記裏打ち材として用いる樹脂製のメッシュシートは、複数本の糸を束ねて織られていることを特徴とする、請求項２〜８のいずれか一に記載した外壁通気工法用ラス。
【請求項１０】
前記ラス材は、縦線材と横線材とが接合されて格子状に形成され、一定本数置きの線材には、他の線材よりも太径の縦力骨および横力骨が用いられていることを特徴とする、請求項１〜９のいずれか一に記載した外壁通気工法用ラス。
【発明の詳細な説明】
【技術分野】
【０００１】
この発明は、ラス材と裏打ち材とを一体化してなる構成で、建物の外壁通気構造を実現するために用いられる外壁通気工法用ラスの技術分野に属する。
【背景技術】
【０００２】
建物の外壁構造を構築するに際し、近年、雨水や湿気などの水分や結露の問題を解消するため、下地材とモルタル壁との間に通気層を形成するモルタル塗り外壁通気工法が多く採用されている。
この外壁通気工法では、前記通気層を形成するべく、モルタル壁の構築に使用するラス材の裏面側に裏打ち材が一体化された外壁通気工法用ラスが多く使用されている（例えば、特許文献１〜３を参照）。
【０００３】
従来の外壁通気工法用ラスは、前記裏打ち材に紙（例えば、ターポリン紙、透湿防水紙）や不織布を用い、接着剤、ステープル、或いは縫着によってラス材と接合されていた（例えば、特許文献１〜４を参照）。
【先行技術文献】
【特許文献】
【０００４】
【特許文献１】特開２００８−２４０３６５号公報
【特許文献２】特開２０１２−９７５２１号公報
【特許文献３】特開２０１３−２１３６号公報
【特許文献４】特開２００５−２３７５６号公報
【発明の概要】
【発明が解決しようとする課題】
【０００５】
従来の外壁通気工法用ラスは、施工性がよく、高強度・高剛性・高品質のモルタル壁を実現するべく、その構成要素であるラス材の形態（形状、構成）に種々の工夫を施した技術が多数開発されているものの、裏打ち材の開発は軽視されていた。
その証左に、今でも裏打ち材といえば防水紙が安易に採用されるのが実情である。
【０００６】
そこで、本出願人は、今まで軽視されがちであった裏打ち材に着眼し、経済的に製作できること、モルタル塗り作業等の施工性がよいこと、高強度・高剛性・高品質のモルタル壁を構築できること等について鋭意研究し試行錯誤を重ねた結果、裏打ち材として樹脂製シート、特には樹脂製のメッシュシートを用いると一定の成果を得ることを見いだし、合わせて樹脂製シートとラス材とを良好に接合できる手段についても追究した。
【０００７】
即ち、本発明の目的は、裏打ち材として樹脂製シート、特には樹脂製のメッシュシートを用いることにより、施工性がよく、高強度・高剛性・高品質のモルタル壁の実現に寄与することができる外壁通気工法用ラスを提供することにある。
具体的には、樹脂製シートを裏打ち材に用いることにより、直付け接合を可能とし、もって、部材点数が少なくシンプルな工程で製作でき、スムーズなモルタル塗り作業を実現できる、経済的で施工性に優れた外壁通気工法用ラスを提供することにある。
また、モルタルののりが良く、モルタルの定着性や速乾性に優れた樹脂製のメッシュシートを裏打ち材に用いることにより、クラックの発生を極力抑制し得る、強度（剛性）および品質に優れた外壁通気工法用ラスを提供することにある。
【課題を解決するための手段】
【０００８】
上記背景技術の課題を解決するための手段として、請求項１に記載した発明に係る外壁通気工法用ラスは、ラス材と、裏打ち材として用いる樹脂製シートと、帯状の当て材とからなる外壁通気工法用ラスであって、
前記ラス材は、線材と前記線材よりも太径の力骨とからなり、前記力骨は、隣接する線材同士の配置間隔よりも大きい間隔をあけて横方向と縦方向に配置されていること、
前記裏打ち材は、前記横方向又は縦方向の力骨に沿って設けた前記帯状の当て材とで前記ラス材を挟持すると共に、当該ラス材を構成する力骨および線材を避けた部位で前記帯状の当て材と７５ｍｍ〜１５１ｍｍピッチで溶着することにより前記ラス材に取り付けられてなることを特徴とする。
【０００９】
請求項２に記載した発明は、請求項１に記載した外壁通気工法用ラスにおいて、前記裏打ち材として用いる樹脂製シートは、樹脂製のメッシュシートであることを特徴とする。
【００１１】
請求項３に記載した発明は、請求項１又は２に記載した外壁通気工法用ラスにおいて、前記当て材の幅寸は、ラス材を構成する線材の配置間隔よりも小さいことを特徴とする。  請求項４に記載した発明は、請求項１〜３のいずれか一に記載した外壁通気工法用ラスにおいて、前記当て材は、前記裏打ち材と同素材からなることを特徴とする。
請求項５に記載した発明は、請求項１〜４のいずれか一に記載した外壁通気工法用ラス
において、 前記当て材は、ＰＰバンドであることを特徴とする。
【００１２】
請求項６に記載した発明は、請求項２〜５のいずれか一に記載した外壁通気工法用ラス
において、 前記裏打ち材として用いる樹脂製のメッシュシートは、余剰水やセメントノロの染み出しを許容するが、骨材は通過させない構造であることを特徴とする。
【００１３】
請求項７に記載した発明は、請求項２〜６のいずれか一に記載した外壁通気工法用ラス
において、 前記裏打ち材として用いる樹脂製のメッシュシートの目合いは、５ｍｍ以下であることを特徴とする。
【００１４】
請求項８に記載した発明は、請求項２〜７のいずれか一に記載した外壁通気工法用ラス
において、 前記裏打ち材として用いる樹脂製のメッシュシートは、透視性を有することを特徴とする。
【００１５】
請求項９に記載した発明は、請求項２〜８のいずれか一に記載した外壁通気工法用ラスにおいて、前記裏打ち材として用いる樹脂製のメッシュシートは、複数本の糸を束ねて織られていることを特徴とする。
【００１６】
請求項１０に記載した発明は、請求項１〜９のいずれか一に記載した外壁通気工法用ラスにおいて、前記ラス材は、縦線材と横線材とが接合されて格子状に形成され、一定本数置きの線材には、他の線材よりも太径の縦力骨および横力骨が用いられていることを特徴とする。
【発明の効果】
【００１７】
本発明にかかる外壁通気工法用ラスによれば、以下の作用効果を奏する。
（１）ラス材と裏打ち材を溶着手段で取り付けて一体化するので、縫着手段よりも自在性に優れ、ラス材に高い製作精度が要求されない利点がある。縫着手段では懸念されるラス材全体の反りも、溶着手段では生じない利点もある。すなわち、溶着手段によれば、簡易な手段で合理的、経済的に製作でき、良好なモルタル塗り作業を行うことができる外壁通気工法用ラスを実現できる。
（２）実施例１にかかる裏打ち材に樹脂製のメッシュシートを用いた場合には、モルタルののりが非常によい上に、当該ラスへモルタルを下塗りした後、余剰水（水分）やセメントノロが裏打ち材の裏側に形成した通気層側へ経時的に染み出すことにより、通気層側からも表面側と同じく乾燥され、モルタルが早期に乾燥するだけでなく、クラック防止効果も期待できる。加えて、帯状の当て材に適正なピッチで溶着手段を実施するので、モルタルが当て材の裏面側にほどよく回り込むことができ、付着強度が高い高強度・高剛性・高品質のモルタル壁を構築することができる。
また、ステープル等の留め付け具を容易に貫通させることができ、かつ、当該貫通孔の亀裂は広がり難いという施工上の利点もある。
【図面の簡単な説明】
【００１８】
［図１］Ａは、本発明に係る外壁通気工法用ラスを概略的に示した正面図（姿図）である。溶着部は図示の便宜上省略した。Ｂは、Ａの外壁通気工法用ラスを胴縁（下地材）に貼り付けた状態を概略的に示した平面図である。
［図２］本発明に係る外壁通気工法用ラスを示した部分拡大正面図である。
［図３］外壁通気工法用ラスの参考例を示した部分拡大正面図である。
［図４］本発明に係る外壁通気工法用ラスを部分的に示した参考図（ほぼ実物大写真）である。
【発明を実施するための形態】
【００１９】
次に、本発明に係る外壁通気工法用ラスの実施例を図面に基づいて説明する。
ちなみに、実施例１では、裏打ち材として樹脂製のメッシュシートを用いている。参考例１では、裏打ち材として樹脂製シートを用いている。
［実施例１］
【実施例１】
【００２０】
本発明に係る外壁通気工法用ラス１０は、図１、図２に示したように、モルタル塗着作業に先立って下地材（図示例では、通気胴縁４、補助胴縁５）に張設されるものであり、ラス材１に、裏打ち材として樹脂製のメッシュシート２が溶着手段３により取り付けられてなることを特徴とする。
以下、前記外壁通気工法用ラス１０の構成要素であるラス材１、樹脂製のメッシュシート２、及び溶着手段３について具体的に説明する。
【００２１】
（ラス材１についての説明）
前記ラス材１は、例えば、ワイヤーメッシュ（溶接金網）、エキスパンドメタル、リブラス等、種々のラス材で実施できるが、本実施例では、製作精度が高いワイヤーメッシュを基本構造とするラス材１を採用した。ただし、エキスパンドメタル、リブラス等、種々のラス材でも同様に実施できる。
本実施例１に係るラス材１は、縦線材１１と横線材１２とが各交点をスポット溶接により接合して方眼形状の格子状に形成され、一定本数（本実施例では一例として９本）置きの線材には、他の線材よりも太径の縦力骨２１および横力骨２２が用いられた構成で実施されている。前記一定本数置きに力骨２１、２２を用いたのは、ラス材１自体の形状を保持するためである。ひいては、剛性が高いモルタル壁を構築するためでもある。本実施例では９本置きに力骨２１、２２を配設しているがこれに限定されず、所望の剛性や胴縁等の柱材の配置間隔（例えば、図１Ｂに示すように、胴縁４、５の軸心（又は罫書き）に沿って縦力骨２１を配置させる。）等の構造設計に応じて適宜設計変更可能である。
【００２２】
ちなみに、本実施例にかかる縦横の線材１１、１２（力骨２１、２２含む。）のピッチは、一例として、ともに１５．１ｍｍに設定され、尺モジュール又はメーターモジュールに対応した設計で実施されている。
また、線材１１、１２の径は、一例として０．８ｍｍ程度、力骨２１、２２の径は、一例として１．６ｍｍ程度で実施している。さらに、ラス材１全体のサイズは、一例として縦寸が９６５ｍｍ程度、横寸が１８７５ｍｍ程度で実施している。
【００２３】
（樹脂製のメッシュシート２についての説明）
本実施例では、フィルムを割繊して交差して得られたメッシュシート、具体的には、ポリプロピレンやポリエチレンなどの延伸フィルムから造った割繊網状体を縦横に連続的に積層・熱融着してなる樹脂製のメッシュシート２で実施している。
前記樹脂製のメッシュシート２には、剛性、目合い、又は層数等による厚みの違いに応じて多数のバリエーションがあるが、その中でも剛性が高く、目合いが細かいものが好ましい。厚みについては特に優劣はないが、厚ければ、前記ラス材１との直付けが可能となる利点があり、透視性を有するほどに薄ければ、下地材はもとより下地材に記した罫書きも視認できる等、当該ラス１０を下地材に貼り付ける際の作業性が向上する利点がある。
【００２４】
具体的に、前記樹脂製のメッシュシート２の目合いは、５ｍｍ以下、すなわちモルタル壁を構築するために塗るモルタルの余剰水（水分）やセメントノロの染み出しは許容するが、骨材（砂利、膨張したパーライト等）は通過させない構造で実施される。
このような構成の樹脂製のメッシュシート２で実施する意義は、網状に編まれているのでモルタルののりが非常によい上に、余剰水やセメントノロが、裏打ち材（樹脂製のメッシュシート２）の裏側に形成した通気層６側へ経時的にほどよく染み出すことにより、通気層６側からも表面７側と同じく乾燥されるので、モルタルが早期に乾燥するだけでなく、クラック防止効果が期待できるからである。一方、骨材を通過させない構造としたのは、いうまでもなく、モルタル外壁の剛性低下（品質低下）を防止するためである。
樹脂製のメッシュシート２の素材を形成する糸は、複数本の糸を寄せ集めて束状にしたもの（束ねて織られたもの）が好ましい。束状にしていないものと比し、より骨材が通過しにくくなるし、ステープル等の留め付け具を取り付ける際に貫通させた孔も広がり難くなるからである。
【００２５】
参考までに、図４に、前記外壁通気工法用ラス１０の部分的な写真を例示する。この図４によると、前記樹脂製のメッシュシート２について、目合いが５ｍｍ以下であること、網状に編まれていること、また、複数の糸を束ねて織られていることを視認することができる。
【００２６】
（溶着手段３についての説明）
前記ラス材１と裏打ち材（樹脂製のメッシュシート）２とは、溶着手段（本実施例では熱溶着）３により取り付けられている。
接着剤等による接着手段を採用しない理由は、防水紙と異なり、樹脂製のメッシュシート２では良好な接着状態を保持できないからである。また、糸等による縫着手段を採用しない理由は、縫針がラス材１と接触して破損等する虞があり、高い製作精度のラス材１が要求されるからである。縫着によるラス材１全体の反りを防止する工夫も必要となるからである。
【００２７】
具体的に、本実施例１にかかる裏打ち材（樹脂製のメッシュシート）２は、図２に示したように、ラス材１を構成する縦線材１１（縦力骨２１を含む。）と直交する方向に設けた当て材８とで当該縦線材１１を挟持し、前記縦線材１１を避けた部位（図中の○印）で前記当て材８と溶着３することによりラス材１に取り付けられている。
前記当て材８は、帯状に形成され、前記裏打ち材２と断続的に（図示例では、７５．５ｍｍ程度のピッチで）溶着されている。
前記当て材８は、ラス材１を構成する線材（横線材１２）の配置間隔よりも小さい幅寸（６ｍｍ程度）で実施されている。
【００２８】
なお、前記当て材８を前記縦線材１１と直交する方向、すなわち横線材１２と同じ横方向に設けた意義は、縦方向に設けて実施することもできるが、横方向に設けた方が、ラス材１の製造機械のライン方向に沿うので、効率的かつ経済的にラス材１、ひいては外壁通気工法用ラス１０を製作できるからである。
また、前記当て材８は、横力骨２２と等ピッチで該横力骨２２の直下位置（又は直上位置）に沿って設けている。
【００２９】
前記当て材８を帯状に形成するのはラス材１と裏打ち材２とを一体化する上で必然的要件であるが、必ずしもラス材１の全長にわたり連続的に設ける必要はない。ラス材１に裏打ち材２を取り付けるだけなら溶着手段３を２箇所で行えば足りるからである。ただし、本実施例にかかる当て材８は、やはり外壁通気工法用ラス１０を効率よく製造するためにラス材１の全長にわたり連続的に設けて実施している。
また、前記当て材８に対し、前記溶着手段３を断続的に設けたのは、当て材８の裏面側にモルタルが回り込むスペースを適度に確保するためである。当て材８の裏面側にモルタルが回り込むことにより、適正なかぶり（被り）を出し、ひいてはモルタル外壁の強度・剛性等の品質向上を図ることができる。なお、溶着ピッチは７５．５ｍｍ程度に限定されず、１５１ｍｍ程度でもよい。要するに、適正なかぶりを出し、モルタル外壁の強度等に悪影響が及ばないことを条件に適宜設計変更可能である。
【００３０】
前記当て材８の幅寸を横線材１２の配置間隔よりも小さい６ｍｍ程度で実施するのは、隣接する横線材１２（図示例では横線材１２と横力骨２２）に跨がらないようにする等、やはり当該ラス１０を効率よく製造するためである。また、溶着手段３を精度良く行うためでもある。
【００３１】
なお、本実施例では、熱溶着手段３を採用しているが、これに限定されず、超音波溶着手段でも、高周波溶着手段でも同様に実施できる。要するに、溶着手段３の選定は、被加熱物の種類、形状（厚さ、大きさ）、溶着形状等に応じて適宜決定される。
本実施例にかかる当て材８は、熱融着点が同じで相性が良いという理由から、裏打ち材２と同素材で実施しているが、これに限定されず、例えばＰＰバンドでも好適に実施できる。
【００３２】
したがって、上記構成の外壁通気工法用ラス１０によれば、裏打ち材２に上述した樹脂製のメッシュシート２を用いて実施するので、モルタルののりが非常によい上に、当該ラス１０へモルタルを下塗りした後、余剰水（水分）やセメントノロが裏打ち材２の裏側に形成した通気層６側へ経時的に染み出すことにより、通気層６側からも表面７側と同じく乾燥され、モルタルが早期に乾燥するだけでなく、クラック防止効果も期待できる。加えて、帯状の当て材８に適正なピッチで溶着手段３を実施するので、モルタルが当て材８の裏面側にほどよく回り込むことができ、付着強度が高い高強度・高剛性・高品質のモルタル壁を構築することができる。
また、ラス材１と裏打ち材２を溶着手段３で取り付けて一体化するので、縫着手段よりも自在性に優れ、ラス材１に高い製作精度が要求されない利点がある。縫着手段では懸念されるラス材１全体の反りも、溶着手段３では生じない利点もある。すなわち、溶着手段３によれば、簡易な手段で合理的、経済的に製作でき、良好なモルタル塗り作業を行うことができる外壁通気工法用ラス１０を実現できる。
その他、上述した樹脂製のメッシュシート２は、ステープル等の留め付け具を容易に貫通させることができ、かつ、当該貫通孔の亀裂は広がり難いという施工上の利点もある。
［参考例１］
【実施例２】
【００３３】
この参考例１にかかる外壁通気工法用ラスは、図１、図３に示したように、上記実施例１と比し、裏打ち材として樹脂製メッシュシート２よりも硬質の樹脂製シート２’を用いている点が主として相違する。上記実施例１と同一の構成要素は同一の符号を付してその説明を適宜省略する。
【００３４】
参考例１にかかるラス材１は、上記実施例１と同様のものを用いる（前記段落［００
２１］、［００２２］参照）。
【００３５】
参考例１にかかる樹脂製シート２’は、一例として柔軟性、耐熱性に優れたＰＰシート（ポリプロピレン樹脂シート）を採用したが、もちろんこれに限定されず、熱可塑性樹脂シート、具体的にはＰＥＴシート（ポリエチレンテレフタレート樹脂シート）、Ａ−ＰＥＴシート（非晶質ポリエチレンテレフタレート樹脂シート）、ＰＳシート（ポリスチレン樹脂シート）、ＰＥシート（ポリエチレン樹脂シート）、ＰＣシート（ポリカーボネート樹脂シート）等でも同様に実施できる。
【００３６】
前記ラス材１と裏打ち材（樹脂製シート）２’とは、当て材８（図２参照）を用いない溶着手段（本実施例では熱溶着）９により取り付けられ一体化されている。
すなわち、上記実施例１にかかる樹脂製のメッシュシート２と比して硬質の樹脂製シートを採用することにより、直付け溶着９が可能となる。
直付けする部位は、当該外壁通気工法用ラス１０’の剛性を効率よく高めるべく、横力骨２と所要のピッチ（図示例では、７５．５ｍｍ程度）で溶着９している。なお、溶着ピッチは上記実施例１と同様に、適正なかぶりを出し、モルタル外壁の強度等に悪影響が及ばないことを条件に適宜設計変更可能である。
なお、本参考例１では、熱溶着手段９を採用しているが、これに限定されず、超音波溶着手段でも、高周波溶着手段でも同様に実施できる。要するに、溶着手段９の選定は、被加熱物の種類、形状（厚さ、大きさ）、溶着形状等に応じて適宜決定される。
【００３７】
したがって、上記構成の外壁通気工法用ラス１０’によれば、当て材８を無用化できるので、部材点数が少なくシンプルな工程で製造でき、経済的である。また、熟練工でなくてもスムーズなモルタル塗り作業を実現でき、ひいては付着強度が高い高強度・高剛性・高品質のモルタル壁を構築することができる。
また、上記実施例１と同様に、ラス材１と裏打ち材２を溶着手段９で取り付けて一体化するので、縫着手段よりも自在性に優れ、ラス材１に高い製作精度が要求されない利点がある。縫着手段では懸念されるラス材１全体の反りも、溶着手段９では生じない利点もある。すなわち、溶着手段９によれば、簡易な手段で合理的、経済的に製作でき、良好なモルタル塗り作業を行うことができる外壁通気工法用ラス１０’を実現できる。
【００３８】
以上、実施例１を図面に基づいて説明したが、本発明は、図示例の限りではなく、その技術的思想を逸脱しない範囲において、当業者が通常に行う設計変更、応用のバリエーションの範囲を含むことを念のために言及する。
例えば、参考例１にかかる樹脂製シート２’を、実施例１にかかる当て材８を用い、溶着手段３によりラス材１に取り付けて外壁通気工法用ラスを製造することも勿論できる。この場合の説明は重複するので割愛する（前記段落［００２６］〜［００３１］参照）。
【符号の説明】
【００３９】
１    ラス材
２    裏打ち材（樹脂製のメッシュシート）
２’  裏打ち材（樹脂製シート）
３    溶着手段
４    通気胴縁
５    補助胴縁
６    通気層
７    表面
８    当て材
９    溶着手段
１０    外壁通気工法用ラス
１０’  外壁通気工法用ラス
１１    縦線材
１２    横線材
２１    縦力骨
２２    横力骨
【図１】
0006705079.tif 000002
【図２】
0006705079.tif 000003
【図３】
0006705079.tif 000004
【図４】
0006705079.tif 000005